(57)【要約】【課題】例えばフッ化物イオン二次電池に使用可能である、新規なフッ化物イオン伝導体を提供する。【解決手段】フッ化物イオン伝導体は、カリウムと、カルシウム、バリウム、及びストロンチウムからなる群より選択される少なくとも１種のアルカリ土類金属と、フッ素とを含有する。フッ化物イオン伝導体は、カリウムと少なくとも１種のアルカリ土類金属とフッ素とを含有する化合物の相を含む。【選択図】図１
2019121595.tif 000002
【特許請求の範囲】
【請求項１】
カリウムと、
カルシウム、バリウム、及びストロンチウムからなる群より選択される少なくとも１種のアルカリ土類金属と、
フッ素とを含有するフッ化物イオン伝導体であって、
前記カリウムと前記少なくとも１種のアルカリ土類金属と前記フッ素とを含有する化合物の相を含む、
フッ化物イオン伝導体。
【請求項２】
前記カリウムと前記少なくとも１種のアルカリ土類金属と前記フッ素とを含有する混合物の相をさらに含む、
請求項１に記載のフッ化物イオン伝導体。
【請求項３】
前記カリウムと、前記少なくとも１種のアルカリ土類金属と、前記フッ素からなる、
請求項１または２に記載のフッ化物イオン伝導体。
【請求項４】
前記少なくとも１種のアルカリ土類金属は、前記カルシウムを含み、
前記フッ化物イオン伝導体の平均組成において、前記カリウムと前記少なくとも１種のアルカリ土類金属との総モル数に対する前記少なくとも１種のアルカリ土類金属のモル数の比率が、０．２以上、かつ、０．３以下である、
請求項１から３のいずれか一項に記載のフッ化物イオン伝導体。
【請求項５】
前記少なくとも１種のアルカリ土類金属は、前記カルシウムである、
請求項４に記載のフッ化物イオン伝導体。
【請求項６】
前記少なくとも１種のアルカリ土類金属は、前記ストロンチウムを含み、
前記フッ化物イオン伝導体の平均組成において、前記カリウムと前記少なくとも１種のアルカリ土類金属との総モル数に対する前記少なくとも１種のアルカリ土類金属のモル数の比率が、０．１以上、かつ、０．６以下である、
請求項１から３のいずれか一項に記載のフッ化物イオン伝導体。
【請求項７】
前記少なくとも１種のアルカリ土類金属は、前記ストロンチウムである、
請求項６に記載のフッ化物イオン伝導体。
【請求項８】
前記少なくとも１種のアルカリ土類金属は、前記バリウムを含み、
前記フッ化物イオン伝導体の平均組成において、前記カリウムと前記少なくとも１種のアルカリ土類金属との総モル数に対する前記少なくとも１種のアルカリ土類金属のモル数の比率が、０．１以上、かつ、０．８以下である、
請求項１から３のいずれか一項に記載のフッ化物イオン伝導体。
【請求項９】
前記少なくとも１種のアルカリ土類金属は、前記バリウムである、
請求項８に記載のフッ化物イオン伝導体。
【請求項１０】
正極と、
負極と、
前記正極及び前記負極の間に配置された、フッ化物イオン伝導性を有する電解質とを備え、
前記正極、前記負極、及び前記電解質の少なくとも１つが、請求項１から９のいずれか一項に記載のフッ化物イオン伝導体を含む、
フッ化物イオン二次電池。
【請求項１１】
前記負極が前記フッ化物イオン伝導体を含む、
請求項１０に記載のフッ化物イオン二次電池。
【請求項１２】
前記負極が、負極活物質と、前記負極活物質を被覆する被覆材とを含み、
前記被覆材が前記フッ化物イオン伝導体を含有する、
請求項１１に記載のフッ化物イオン二次電池。
【請求項１３】
前記正極が前記フッ化物イオン伝導体を含む、
請求項１０から１２のいずれか一項に記載のフッ化物イオン二次電池。
【請求項１４】
前記正極が、正極活物質と、前記正極活物質を被覆する被覆材とを含み、
前記被覆材が前記フッ化物イオン伝導体を含有する、
請求項１３に記載のフッ化物イオン二次電池。
【請求項１５】
前記電解質が、液体電解質である、
請求項１０から１４のいずれか一項に記載のフッ化物イオン二次電池。
【請求項１６】
前記電解質が前記フッ化物イオン伝導体を含む、
請求項１０から１４のいずれか一項に記載のフッ化物イオン二次電池。
【請求項１７】
前記正極が、Ｃｏ、Ｃｕ、Ｂｉ、Ｓｎ、Ｐｂ、Ｆｅ、Ｚｎ、Ｇａ、およびＣからなる群より選択される少なくとも１種を含有する正極活物質を含む、
請求項１０から１６のいずれか一項に記載のフッ化物イオン二次電池。
【請求項１８】
前記負極が、Ｔｉ、Ｚｒ、Ａｌ、Ｓｃ、Ｒｂ、Ｇｅ、Ｃｓ、Ｍｇ、Ｋ、Ｎａ、Ｌａ、Ｃａ、Ｂａ、およびＳｒからなる群より選択される少なくとも１種を含有する負極活物質を含む、
請求項１０から１７のいずれか一項に記載のフッ化物イオン二次電池。
【発明の詳細な説明】
【技術分野】
【０００１】
本開示は、フッ化物イオン伝導体およびフッ化物イオン二次電池に関する。
【背景技術】
【０００２】
二次電池の一種に、シャトルコック型電池がある。シャトルコック型電池では、正極と負極との間を電解質を介してイオンが移動することにより、充放電が行われる。移動するイオンにリチウムイオンを用いたリチウムイオン二次電池が、シャトルコック型電池として広く普及している。近年、リチウムイオンの代わりにフッ化物イオンを用いたフッ化物イオン二次電池が報告されている。
【０００３】
特許文献１には、フッ化物ソリッドステート二次電池に使用可能な固体電解質が開示されている。特許文献１に開示されている固体電解質の例は、アルカリ土類金属フッ化物（ＣａＦ2、ＳｒＦ2、ＢａＦ2）をベースとし、希土類金属フッ化物および／またはアルカリ金属フッ化物（ＬｉＦ、ＫＦ、ＮａＦ）および／またはアルカリ金属塩化物（ＬｉＣｌ、ＫＣｌ、ＮａＣｌ）の合金添加物との複合フッ化物である。
【０００４】
特許文献２には、電子絶縁非晶質イオン伝導体組成物であって、ガラス網目修飾剤をさらに含む組成物が開示されている。特許文献２に開示のガラス網目修飾剤は、ＬａＦ3、ＢｉＦ3、ＰｂＦ2、ＫＦ、ＣａＦ2、ＢａＦ2、ＳｎＦ2、ＳｒＦ2または希土類金属フッ化物である。
【先行技術文献】
【特許文献】
【０００５】
【特許文献１】特表2008-537312号公報
【特許文献２】特表2013-510409号公報
【発明の概要】
【発明が解決しようとする課題】
【０００６】
本開示は、例えばフッ化物イオン二次電池に使用可能である、新規なフッ化物イオン伝導体を提供する。
【課題を解決するための手段】
【０００７】
本開示の一態様に係るフッ化物イオン伝導体は、カリウムと、カルシウム、バリウム、及びストロンチウムからなる群より選択される少なくとも１種のアルカリ土類金属と、フッ素とを含有する。前記フッ化物イオン伝導体は、前記カリウムと前記少なくとも１種のアルカリ土類金属と前記フッ素とを含有する化合物の相を含む。
【発明の効果】
【０００８】
本開示のフッ化物イオン伝導体は、新規なフッ化物イオン伝導体である。本開示のフッ化物イオン伝導体は、例えば、フッ化物イオン二次電池に使用可能である。
【図面の簡単な説明】
【０００９】
【図１】図１は、本開示の実施形態のフッ化物イオン二次電池を模式的に示す断面図である。
【図２】図２は、実施例で作製したフッ化物イオン伝導材料のイオン伝導度を評価するためのセルを模式的に示す断面図である。
【発明を実施するための形態】
【００１０】
（本開示の基礎となった知見）
フッ化物イオン二次電池は、シャトルコック型二次電池としての効果を得ることができる。当該効果は、例えば、高い安定性、高いエネルギー密度、高い出力密度である。しかし、フッ化物イオン二次電池は、未だ研究開発の途上にある。高いフッ化物イオン伝導性を示す電解質材料を見出すことができれば、フッ化物イオン二次電池の性能向上を図ることができる。本発明者らは、鋭意検討の結果、高いフッ化物イオン伝導性を示しうる本開示の材料を見出した。本開示によれば、例えば、高い性能を有するフッ化物イオン二次電池が実現する。
【００１１】
（本開示に係る種々の態様の概要）
本開示の第１の態様に係るフッ化物イオン伝導体は、カリウムと、カルシウム、バリウム、及びストロンチウムからなる群より選択される少なくとも１種のアルカリ土類金属と、フッ素とを含有する。前記フッ化物イオン伝導体は、カリウムと少なくとも１種のアルカリ土類金属とフッ素とを含有する化合物の相を含む。
【００１２】
化合物の相が結晶相である場合、その組成および構造は、Ｘ線回折法によって同定することができる。
【００１３】
本開示の第２の態様において、上記第１の態様に係る前記フッ化物イオン伝導体は、前記カリウムと前記少なくとも１種のアルカリ土類金属と前記フッ素とを含有する混合物の相をさらに含んでもよい。
【００１４】
混合物は、例えば、カリウムと、アルカリ土類金属と、フッ素とが混合されたものであってもよい。あるいは、混合物は、例えば、カリウムのフッ化物とアルカリ土類金属のフッ化物とが混合されたものであってもよい。混合物の相が複数の結晶相を含む場合、それらの相の組成および構造は、Ｘ線回折法によって同定することができる。
【００１５】
本開示の第３の態様において、上記第１または第２の態様に係る前記フッ化物イオン伝導体は、前記カリウムと、前記少なくとも１種のアルカリ土類金属と、前記フッ素からなっていてもよい。
【００１６】
なお、本開示において、「Ｘからなる（consist of X）」は、原料中または製造工程で不可避的に混入する不純物が含有されたフッ化物イオン伝導体を除外（disclaim）するものではない。ここで、不可避的に混入する不純物は、フッ化物イオン伝導体中に例えば０.０５モル％未満で含有される不純物を意味する。
【００１７】
本開示の第４の態様において、上記第１から第３の態様のいずれか１つに係る前記少なくとも１種のアルカリ土類金属は、前記カルシウムを含んでもよい。この場合、前記フッ化物イオン伝導体の平均組成において、前記カリウムと前記少なくとも１種のアルカリ土類金属との総モル数ＭK＋ＭZに対する前記少なくとも１種のアルカリ土類金属のモル数ＭZの比率ＭZ／（ＭK＋ＭZ）が、０．２以上、かつ、０．３以下であってもよい。
【００１８】
フッ化物イオン伝導体が化合物相の単相構造である場合には、「平均組成」は、当該化合物の組成を表す。あるいは、フッ化物イオン伝導体が化合物相と混合物相の複相構造である場合には、「平均組成」は、フッ化物イオン伝導体に対して各相の区別を考慮せずに元素分析を行なうことによって得られる組成を表す。「各相の区別を考慮せず」とは、典型的には、フッ化物イオン伝導体の原料粉のサイズよりも大きな試料を用いて元素分析を行なうことによって得られる組成を意味する。
【００１９】
平均組成は、ＩＣＰ（誘導結合プラズマ）発光分光分析及びイオンクロマトグラフィーの組み合わせにより同定することができる。例えば、フッ化物イオン伝導体に含有される金属がＩＣＰ発光分光分析を用いて分析され、フッ素がイオンクロマトグラフィーを用いて分析される。
【００２０】
本開示の第５の態様において、上記第４の態様に係る前記少なくとも１種のアルカリ土類金属は、前記カルシウムであってもよい。
【００２１】
本開示の第６の態様において、上記第１から第３の態様のいずれか１つに係る前記少なくとも１種のアルカリ土類金属は、前記ストロンチウムを含んでもよい。この場合、前記フッ化物イオン伝導体の平均組成において、前記カリウムと前記少なくとも１種のアルカリ土類金属との総モル数ＭK＋ＭZに対する前記少なくとも１種のアルカリ土類金属のモル数ＭZの比率ＭZ／（ＭK＋ＭZ）が、０．１以上、かつ、０．６以下であってもよい。
【００２２】
本開示の第７の態様において、上記第６の態様に係る前記少なくとも１種のアルカリ土類金属は、前記ストロンチウムであってもよい。
【００２３】
本開示の第８の態様において、上記第１から第３の態様のいずれか１つに係る前記少なくとも１種のアルカリ土類金属は、前記バリウムを含んでもよい。この場合、前記フッ化物イオン伝導体の平均組成において、前記カリウムと前記少なくとも１種のアルカリ土類金属との総モル数ＭK＋ＭZに対する前記少なくとも１種のアルカリ土類金属のモル数ＭZの比率ＭZ／（ＭK＋ＭZ）が、０．１以上、かつ、０．８以下であってもよい。
【００２４】
本開示の第９の態様において、上記第８の態様に係る前記少なくとも１種のアルカリ土類金属は、前記バリウムであってもよい。
【００２５】
本開示の第１０の態様に係るフッ化物イオン二次電池は、正極と、負極と、前記正極及び前記負極の間に配置された、フッ化物イオン伝導性を有する電解質とを備える。前記正極、前記負極、及び前記電解質の少なくとも１つが、上記第１から第９の態様のいずれか１つに記載のフッ化物イオン伝導体を含む。
【００２６】
本開示の第１１の態様において、上記第１０の態様に係る前記負極が前記フッ化物イオン伝導体を含んでもよい。
【００２７】
本開示の第１２の態様において、上記第１１の態様に係る前記負極が、負極活物質と、前記負極活物質を被覆する被覆材とを含んでもよく、前記被覆材が前記フッ化物イオン伝導体を含有してもよい。この場合、被覆材が負極活物質と電解質との反応を抑制し、これにより、例えば電解質の分解を抑制することができる。
【００２８】
本開示の第１３の態様において、上記第１０から第１２の態様のいずれか１つに係る前記正極が前記フッ化物イオン伝導体を含んでもよい。
【００２９】
本開示の第１４の態様において、上記第１３の態様に係る前記正極が、正極活物質と、前記正極活物質を被覆する被覆材とを含んでもよく、前記被覆材が前記フッ化物イオン伝導体を含有してもよい。この場合、被覆材が正極活物質と電解質との反応を抑制し、これにより、例えば電解質の分解を抑制することができる。
【００３０】
本開示の第１５の態様において、上記第１０から第１４の態様のいずれか１つに係る前記電解質が、液体電解質であってもよい。例えば、液体電解質は、溶媒にフッ化物塩を溶解させた溶液であってもよい。
【００３１】
本開示の第１６の態様において、上記第１０から第１４の態様のいずれか１つに係る前記電解質が前記フッ化物イオン伝導体を含んでもよい。
【００３２】
本開示の第１７の態様において、上記第１０から第１６の態様のいずれか１つに係る前記正極が、Ｃｏ、Ｃｕ、Ｂｉ、Ｓｎ、Ｐｂ、Ｆｅ、Ｚｎ、Ｇａ、およびＣからなる群より選択される少なくとも１種を含有する正極活物質を含んでもよい。
【００３３】
本開示の第１８の態様において、上記第１０から第１７の態様のいずれか１つに係る前記負極が、Ｔｉ、Ｚｒ、Ａｌ、Ｓｃ、Ｒｂ、Ｇｅ、Ｃｓ、Ｍｇ、Ｋ、Ｎａ、Ｌａ、Ｃａ、Ｂａ、およびＳｒからなる群より選択される少なくとも１種を含有する負極活物質を含んでもよい。
【００３４】
（本開示の実施形態）
以下、本開示の実施形態について、図面を参照しながら説明する。なお、以下で説明する実施形態は、いずれも包括的または具体的な例を示すものである。以下の実施形態で示される数値、形状、材料、構成要素、構成要素の配置位置および接続形態、プロセス条件、ステップ、ステップの順序などは一例であり、本開示を限定する主旨ではない。また、以下の実施形態における構成要素のうち、最上位概念を示す独立請求項に記載されていない構成要素については、任意の構成要素として説明される。なお、各図は、模式図であり、必ずしも厳密に図示されたものではない。
【００３５】
（実施形態１）
[フッ化物イオン伝導材料]
本実施形態のフッ化物イオン伝導材料は、式Ｋ1-xＺxＦ1+xにより示される組成を有する。上記式のＺは、Ｃａ、ＳｒおよびＢａからなる群より選択される少なくとも１種の元素である。ＺがＣａを含む場合、ｘは、０．２≦ｘ≦０．３を満たす。ＺがＳｒを含む場合、ｘは、０．２≦ｘ≦０．６を満たす。ＺがＢａを含む場合、ｘは、０．１≦ｘ≦０．８を満たす。
【００３６】
上記フッ化物イオン伝導材料の一態様は、フッ化カリウムと、フッ化カルシウムと、を含有する。当該材料に含まれるカリウム（Ｋ）とカルシウム（Ｃａ）とのモル比は、Ｋ：Ｃａにより表示して、例えば、８０：２０〜７０：３０でありうる。当該材料は、式Ｋ1-xＺxＦ1+xにより示される組成であって、ＺがＣａであり、ｘが０．２≦ｘ≦０．３を満たす組成を有しうる。この組成を有するフッ化物イオン伝導材料は、より高いフッ化物イオン伝導性を有しうる。
【００３７】
上記フッ化物イオン伝導材料の別の一態様は、フッ化カリウムと、フッ化ストロンチウムと、を含有する。当該材料に含まれるカリウム（Ｋ）とストロンチウム（Ｓｒ）とのモル比は、Ｋ：Ｓｒにより表示して、例えば、９０：１０〜４０：６０でありうる。当該材料は、式Ｋ1-xＺxＦ1+xにより示される組成であって、ＺがＳｒであり、ｘが０．１≦ｘ≦０．６を満たす組成を有しうる。この組成を有するフッ化物イオン伝導材料は、より高いフッ化物イオン伝導性を有しうる。
【００３８】
上記フッ化物イオン伝導材料の別の一態様は、フッ化カリウムと、フッ化バリウムと、を含有する。当該材料に含まれるカリウム（Ｋ）とバリウム（Ｂａ）とのモル比は、Ｋ：Ｂａにより表示して、例えば、９０：１０〜２０：８０でありうる。当該材料は、式Ｋ1-xＺxＦ1+xにより示される組成であって、ＺがＢａであり、ｘが０．１≦ｘ≦０．８を満たす組成を有しうる。この組成を有するフッ化物イオン伝導材料は、より高いフッ化物イオン伝導性を有しうる。
【００３９】
本実施形態のフッ化物イオン伝導材料において、フッ素の一部が欠損していてもよい。
【００４０】
本実施形態のフッ化物イオン伝導材料の結晶状態は限定されず、単結晶、多結晶、非晶、およびこれらが混在する状態をとりうる。
【００４１】
本実施形態のフッ化物イオン伝導材料の形状は限定されない。当該材料は、例えば、粒子、フィルム、シート、ディスク、バルク、圧粉体といった任意の形状を有しうる。当該材料は、例えば、後述するフッ化物イオン二次電池の筐体内に収容可能な形状をとりうる。当該材料は、例えば、後述するフッ化物イオン二次電池の正極層および負極層と積層可能な形状をとりうる。本実施形態のイオン伝導材料は、固体のフッ化物イオン伝導材料でありうる。
【００４２】
本実施形態のフッ化物イオン伝導材料が示すフッ化物イオン伝導度は、例えば、１．０×１０-6（Ｓ／ｃｍ）以上であり、５．０×１０-6（Ｓ／ｃｍ）以上、１．０×１０-5（Ｓ／ｃｍ）以上、２．０×１０-5（Ｓ／ｃｍ）以上、１．０×１０-4（Ｓ／ｃｍ）以上、１．０×１０-3（Ｓ／ｃｍ）以上、さらには１．０×１０-2（Ｓ／ｃｍ）以上でありうる。フッ化物イオン伝導性は、例えば、粒子状の当該材料をプレスしてディスク状とし、所望の温度に保持した当該ディスクの双方の主面をインピーダンスアナライザに接続して、複素インピーダンス法により評価できる。本実施形態のフッ化物イオン伝導材料は、２００℃以下の比較的低温、さらには１５０℃以下、にて、高いフッ化物イオンの伝導性を示しうる。
【００４３】
本実施形態のフッ化物イオン伝導材料の用途は限定されない。用途は、例えば、固体のフッ化物イオン伝導材料である。用途のより具体的な例は、フッ化物イオンを伝導する固体電解質である。本実施形態のイオン伝導材料は、例えば、フッ化物イオン二次電池に使用できる。フッ化物イオン二次電池は、充放電可能な二次電池である。フッ化物イオン二次電池では、正極と負極との間を電解質を介してフッ化物イオンが移動することにより、充放電が行われる。当該電池の正極層、負極層および電解質層から選ばれる少なくとも１つの層が含む電解質として、本実施形態のフッ化物イオン伝導材料を使用可能である。より具体的に、当該電池の電解質層、特に固体電解質層、が含む電解質として、本実施形態のフッ化物イオン伝導材料を使用可能である。また、正極層に含まれる正極活物質との組み合わせによっては、フッ化物イオン二次電池の負極層に含まれる負極活物質としても、本実施形態のフッ化物イオン伝導材料を使用可能である。
【００４４】
本実施形態のフッ化物イオン伝導材料を使用したフッ化物イオン二次電池は、全固体二次電池でありうる。全固体二次電池は、安全性が高く、かつ正極層、電解質層および負極層の構成によっては高いエネルギー密度を有しうる。
【００４５】
本実施形態のフッ化物イオン伝導材料をフッ化物イオン二次電池の電解質および／または負極活物質に使用することにより、例えば２００℃以下、さらには１５０℃以下で動作可能なフッ化物イオン二次電池を構築できる。
【００４６】
本実施形態のフッ化物イオン伝導材料の製造方法は限定されない。例えば、フッ化カリウムと、フッ化カルシウム、フッ化ストロンチウムおよびフッ化バリウムからなる群より選択される少なくとも１つとを、混合後のＫと、Ｃａ、ＳｒおよびＢａからなる群より選択される少なくとも１つとの含有モル比が望む値となるように混合して製造できる。混合をボールミルまたはロッドミル等の粉砕機、粒子混合装置を用いて実施した場合、イオン伝導材料の組成がより均一となる。フッ化カリウムは、例えば、ＫＦである。フッ化カルシウムは、例えば、ＣａＦ2である。フッ化ストロンチウムは、例えば、ＳｒＦ2である。フッ化バリウムは、例えば、ＢａＦ2である。混合後のイオン伝導材料は、成形により所定の形状に加工することができる。成形には、例えば、プレス、焼結を利用できる。
【００４７】
（実施形態２）
[フッ化物イオン二次電池]
図１は、本実施形態のフッ化物イオン二次電池の構成を模式的に示す断面図である。図１に示されるフッ化物イオン二次電池１は、正極層２と、負極層４と、電解質層３とを備える。電解質層３は、正極層２と負極層４との間に配置されている。正極層２、電解質層３および負極層４は互いに接している。
【００４８】
正極層２、電解質層３および負極層４は、いずれも固体である。電池１は、全固体二次電池である。
【００４９】
正極層２は、例えば、正極活物質と、フッ化物イオン伝導性を有する固体電解質とを含む。電解質層３は、フッ化物イオン伝導性を有する固体電解質を含む。負極層４は、例えば、負極活物質と、フッ化物イオン伝導性を有する固体電解質とを含む。電池１では、正極層２、電解質層３および負極層４から選ばれる少なくとも１つの層に含まれる電解質が、実施形態１のフッ化物イオン伝導材料である。
【００５０】
電池１は、電解質層３および／または負極層４に含まれる電解質として、実施形態１のフッ化物イオン伝導材料を含みうる。
【００５１】
電池１は、電解質層３に含まれる電解質として、実施形態１のフッ化物イオン伝導材料を含みうる。このとき、電解質層３は実施形態１のフッ化物イオン伝導材料から構成されうる。
【００５２】
正極層２が含む正極活物質との組み合わせによっては、電池１は、負極層４に含まれる負極活物質として、実施形態１のフッ化物イオン伝導材料を含みうる。
【００５３】
電池１は、実施形態１のフッ化物イオン伝導材料の使用により、例えば２００℃以下、さらには１５０℃以下の比較的低温で動作可能である。また、実施形態１のフッ化物イオン伝導材料の使用、とりわけ電解質層３への使用により、高い出力特性を有する電池１を構築できる。
【００５４】
電解質層３は、厚さ方向、すなわち正極層２および負極層４の積層方向、にフッ化物イオン伝導性を有する層である。電解質層３は、典型的には、厚さ方向に電子伝導性を有さない。電解質層３の厚さは、例えば、１〜１０００μｍである。電解質層３の厚さは、２００〜８００μｍ、さらには３００〜７００μｍでありうる。電解質層３の厚さがこれらの範囲にある場合、正極層２と負極層４との電気的な短絡が阻止されるとともに、フッ化物イオンの伝導性をより確実に確保できる。フッ化物イオンの伝導性をより確実に確保できることにより、より高い出力特性を有する電池１を構築することができる。
【００５５】
電解質層３の具体的な構成は限定されない。電解質層３は、例えば、フッ化物イオン伝導材料を含む薄膜である。電解質層３は、フッ化物イオン伝導材料の粒子の凝集体でありうる。これらのフッ化物イオン伝導材料は、実施形態１のフッ化物イオン伝導材料でありうる。
【００５６】
電池１がフッ化物イオン二次電池として機能する限り、電解質層３は、フッ化物イオン伝導材料以外の材料を含みうる。
【００５７】
例えば、図１において参照符号「３」で示される領域は、液体電解質であってもよい。液体電解質は、例えば、セパレータを浸潤していてもよい。
【００５８】
セパレータの材料の例としては、多孔膜、織布、不織布が挙げられる。
【００５９】
液体電解質は、溶媒と、溶媒に溶解したフッ化物塩と、を含み、フッ化物イオン伝導性を有する。溶媒は、例えば、非水溶媒であってもよい。
【００６０】
非水溶媒の例としては、アルコール、環状エーテル、鎖状エーテル、環状炭酸エステル、鎖状炭酸エステル、環状カルボン酸エステル、及び鎖状カルボン酸エステルが挙げられる。
【００６１】
アルコールの例としては、エタノール、エチレングリコール、及び、プロピレングリコールが挙げられる。
【００６２】
環状エーテルの例としては、４−メチル−１，３−ジオキソラン、２−メチルテトラヒドロフラン、及びクラウンエーテルが挙げられる。鎖状エーテルの例としては、１，２−ジメトキシエタン、エチレングリコールジメチルエーテル、ジエチレングリコールジメチルエーテル、トリエチレングリコールジメチルエーテル、及びテトラエチレングリコールジメチルエーテルが挙げられる。環状炭酸エステルの例としては、エチレンカーボネート、プロピレンカーボネート、ブチレンカーボネート、フルオロエチレンカーボネート、及び４，５−ジフルオロエチレンカーボネートが挙げられる。鎖状炭酸エステルの例としては、ジメチルカーボネート、エチルメチルカーボネート、及びジエチルカーボネートが挙げられる。環状カルボン酸エステルの例としては、γ−ブチロラクトンが挙げられる。鎖状カルボン酸エステルの例としては、エチルアセテート、プロピルアセテート、及びブチルアセテートが挙げられる。
【００６３】
例えば、非水溶媒はイオン液体であってもよい。
【００６４】
イオン液体のカチオンの例としては、１−エチル−３−メチルイミダゾリウムカチオン、１−エチルピリジニウムカチオン、１−メトキシエチル−１−メチルピロリジニウムカチオン、Ｎ−メチル−Ｎ−プロピルピペリジニウムカチオン、トリメチルブチルアンモニウムカチオン、Ｎ，Ｎ−ジエチル−Ｎ−メチルメトキシエチルアンモニウムカチオン、テトラブチルホスホニウムカチオン、トリエチル−(２−メトキシエチル)ホスホニウムカチオン、トリエチルスルホニウムカチオン、及びジエチル−(２−メトキシエチル)スルホニウムカチオンが挙げられる。
【００６５】
イオン液体のアニオンの例としては、ビス（フルオロスルホニル）アミドアニオン、ビス（トリフルオロメタンスルホニル）アミドアニオン、ヘキサフルオロホスフェートアニオン、トリ(ペンタフルオロエチル)トリフルオロホスフェートアニオン、トリフルオロメタンスルホネートアニオン、及びテトラフルオロボレートアニオンが挙げられる。
【００６６】
電解質は、１種類のみの溶媒を含有してもよく、２種類以上の溶媒を含有してもよい。
【００６７】
フッ化物塩の例としては、無機フッ化物塩、有機フッ化物塩、及びイオン液体を挙げることができる。
【００６８】
無機フッ化物塩の例としては、フッ化リチウム、フッ化ナトリウム、フッ化カリウム、フッ化ルビジウム、フッ化セシウム、及びフッ化アンモニウムが挙げられる。
【００６９】
有機フッ化物塩の例としては、テトラメチルアンモニウムフルオライド、ネオペンチルトリメチルアンモニウムフルオライド、トリネオペンチルメチルアンモニウムフルオライド、テトラネオペンチルアンモニウムフルオライド、１，３，３，６，６−ヘキサメチルピペリジニウムフルオライド、１−メチル−１−プロピルピペリジニウムフルオライド、テトラメチルホスホニウムフルオライド、テトラフェニルホスホニウムフルオライド、及び、トリメチルスルホニウムフルオライドが挙げられる。
【００７０】
電解質は、１種類のみのフッ化物塩を含有してもよく、２種類以上のフッ化物塩を含有してもよい。
【００７１】
正極層２は、正極活物質を含む層である。正極層２は、正極活物質と、フッ化物イオン伝導性を有する電解質とを含む正極合剤層であってもよい。
【００７２】
正極活物質は、電池の充放電に伴ってフッ化物イオンを吸蔵および放出できる材料である。吸蔵および放出には、フッ化物イオンとの化学反応を伴う形態、およびインターカレーション等の化学反応を伴わない形態の双方が含まれる。化学反応には、化合物を形成する反応と、合金および固溶体等の化合物ではない複合体を形成する反応とが含まれる。
【００７３】
正極活物質は、電池１において組み合わされる負極層４の負極活物質に比べて、標準電極電位で表示して貴の電位を示す物質でありうる。
【００７４】
正極活物質は、例えば、Ｃｏ、Ｃｕ、Ｂｉ、Ｓｎ、Ｐｂ、Ｆｅ、Ｚｎ、Ｇａ、およびＣからなる群より選択される少なくとも１種を含む。正極活物質は、当該少なくとも１種の元素の単体、当該少なくとも１種の元素を含む合金および固溶体等の複合体、ならびに当該少なくとも１種の元素を含む化合物でありうる。化合物は、例えば、フッ化物である。Ｃ（炭素）は、例えば、黒鉛、およびハードカーボンまたはコークスといった非黒鉛系炭素である。正極活物質に炭素を用いた場合、電池１の製造コストを低減できるとともに、平均放電電圧を高めることができる。
【００７５】
正極層２の厚さは、例えば、１〜５００μｍである。正極層２の厚さは、１〜４００μｍ、さらには５０〜２００μｍでありうる。正極層２の厚さがこれらの範囲にある場合、電池１のエネルギー密度をより向上できるとともに、高出力でのより安定した動作が可能となる。
【００７６】
正極層２の具体的な構成は限定されない。正極層２は、例えば、正極活物質およびフッ化物イオン伝導材料を含む薄膜である。正極層２は、正極活物質の粒子およびフッ化物イオン伝導材料の粒子を含みうる。当該フッ化物イオン伝導材料は、実施形態１のフッ化物イオン伝導材料でありうる。
【００７７】
電池１がフッ化物イオン二次電池として機能する限り、正極層２は、上述した以外の材料を含みうる。
【００７８】
負極層４は、負極活物質を含む層である。負極層４は、負極活物質と、フッ化物イオン伝導性を有する電解質とを含む負極合剤層であってもよい。
【００７９】
負極活物質は、電池の充放電に伴ってフッ化物イオンを吸蔵および放出できる材料である。吸蔵および放出には、フッ化物イオンとの化学反応を伴う形態、およびインターカレーション等の化学反応を伴わない形態の双方が含まれる。化学反応には、化合物を形成する反応と、合金および固溶体等の化合物ではない複合体を形成する反応とが含まれる。
【００８０】
負極活物質は、電池１において組み合わされる正極層２の正極活物質に比べて、標準電極電位で表示して卑の電位を示す物質でありうる。
【００８１】
負極活物質は、例えば、Ｔｉ、Ｚｒ、Ａｌ、Ｓｃ、Ｒｂ、Ｇｅ、Ｃｓ、Ｍｇ、Ｋ、Ｎａ、Ｌａ、Ｃａ、Ｂａ、およびＳｒからなる群より選択される少なくとも１種を含む。負極活物質は、当該少なくとも１種の元素の単体、当該少なくとも１種の元素を含む合金および固溶体等の複合体、ならびに当該少なくとも１種の元素を含む化合物でありうる。化合物は、例えば、フッ化物である。
【００８２】
負極層４の厚さは、例えば、１〜５００μｍである。負極層４の厚さは、１〜４００μｍ、さらには５０〜２００μｍでありうる。負極層４の厚さがこれらの範囲にある場合、電池１のエネルギー密度をより向上できるとともに、高出力でのより安定した動作が可能となる。
【００８３】
負極層４の具体的な構成は限定されない。負極層４は、例えば、負極活物質およびフッ化物イオン伝導材料を含む薄膜である。負極層４は、負極活物質の粒子およびフッ化物イオン伝導材料の粒子を含みうる。当該フッ化物イオン伝導材料は、実施形態１のフッ化物イオン伝導材料でありうる。
【００８４】
電池１がフッ化物イオン二次電池として機能する限り、負極層４は、上述した以外の材料を含みうる。
【００８５】
正極層２および負極層４は、導電助剤を含みうる。導電助剤を含む場合、当該層の電極抵抗を低減できる。
【００８６】
導電助剤は、電子伝導性を有する限り限定されない。導電助剤は、例えば、天然黒鉛、人造黒鉛等のグラファイト類；アセチレンブラック、ケッチェンブラック等のカーボンブラック類；炭素繊維、金属繊維等の導電性繊維類；フッ化カーボン、アルミニウム等の金属粉末類；酸化亜鉛、チタン酸カリウム等の導電性ウィスカー類；酸化チタン等の導電性金属酸化物；およびポリアニリン、ポリピロール、ポリチオフェン等の導電性高分子化合物である。グラファイト類およびカーボンブラック類といった炭素系導電助剤の使用により、電池１の低コスト化を図ることができる。
【００８７】
正極層２および負極層４における電極活物質、電解質および導電助剤の含有割合は限定されない。
【００８８】
正極層２および負極層４は、電極活物質、電解質および導電助剤から選ばれる少なくとも１つを、粒子の状態で含みうる。
【００８９】
粒子状の材料を含む層は、当該粒子を互いに結着する結着剤をさらに含みうる。結着剤により、層内における粒子間の結着性を向上できる。また、結着剤により、隣接する層との接合性（密着強度）を向上できる。結着剤により、例えば、正極層２または負極層４と、当該層に隣接する集電体層５または６との接合性を向上できる。これら接合性の向上は、各層の薄膜化に寄与する。例えば正極層２および負極層４では、電極活物質同士をより確実に接触させることができるためである。電解質層３では、電解質同士をより確実に接触させることができる。各層の薄膜化によって、電池１のエネルギー密度のさらなる向上が可能となる。
【００９０】
結着剤の種類は限定されない。結着剤は、例えば、ポリフッ化ビニリデン（ＰＶｄＦ）、ポリテトラフルオロエチレン（ＰＴＦＥ）、テトラフルオロエチレン−ヘキサフルオロプロピレン共重合体（ＦＥＰ）、テトラフルオロエチレン−ヘキサフルオロエチレン共重合体、テフロンバインダー（「テフロン」は登録商標）、ポリ（フッ化ビニリデン）、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ）、ポリクロロトリフルオロエチレン（ＰＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体、エチレン−クロロトリフルオロエチレン共重合体（ＥＣＴＦＥ）等のフッ素系樹脂から構成されるバインダー；カルボキシメチルセルロース、ポリアクリロニトリル、ポリエチレンオキシド、ポリプロピレンオキシド、ポリ塩化ビニル、ポリメチルメタクリレート、ポリメチルアクリレート、ポリメタクリル酸およびその金属塩、ポリアクリル酸およびその金属塩、ポリビニルアルコール、ポリ塩化ビニリデン、ポリエチレンイミン、ポリメタクリロニトリル、ポリビニルアセテート、ポリイミド、ポリアミック酸、ポリアミドイミド、ポリエチレン、ポリプロピレン、エチレン−プロピレン−ジエンターポリマー、ポリ酢酸ビニル、ニトロセルロース、エチレン−アクリル酸共重合体およびそのＮａ+イオン架橋体、エチレン−メタクリル酸共重合体およびそのＮａ+イオン架橋体、エチレン−アクリル酸メチル共重合体およびそのＮａ+イオン架橋体、エチレン−メタクリル酸メチル共重合体およびそのＮａ+イオン架橋体、ポリエステル樹脂、モノアルキルトリアルコキシシラン重合体、モノアルキルトリアルコキシシラン重合体とテトラアルコキシシランモノマーとを共重合させた高分子等の高分子化合物；スチレンブタジエンゴム（ＳＢＲ）、ブタジエンゴム（ＢＲ）、スチレン−イソプレン共重合体、イソブチレン−イソプレン共重合体（ブチルゴム）、アクリロニトリル−ブタジエンゴム、エチレン−プロピレン−ジエン共重合体、アクリロニトリル−ブタジエン共重合体（ＮＢＲ）、水素化ＳＢＲ、水素化ＮＢＲ、エチレン−プロピレン−ジエンマー（ＥＰＤＭ）、スルホン化ＥＰＤＭ等のゴム質重合体である。
【００９１】
結着剤がフッ化物イオンおよび／または電子を伝導しない絶縁性の物質である場合、各層における結着剤の含有率が過度に大きくなると、電池の充放電特性が低下したり、エネルギー密度が却って低下することがある。この観点から、上記絶縁性の物質である結着剤を含む層における結着剤の含有率は、例えば２０重量％以下であり、５重量％以下でありうる。
【００９２】
電池１では、正極層２、電解質層３および負極層４の全ての層が結着剤を含んでいてもよい。また、正極層２、電解質層３および負極層４から選ばれる少なくとも１つの層が、結着剤を含まない構成を有しうる。
【００９３】
図１に例示する電池１は、正極集電体５および負極集電体６をさらに備える。正極集電体５は、正極層２に接している。負極集電体６は、負極層４に接している。正極集電体５および負極集電体６は、正極層２、電解質層３および負極層４の積層体を挟持している。
【００９４】
正極集電体５および負極集電体６は、電子伝導性を有する。正極集電体５および負極集電体６は、電子伝導性を有し、かつ電池１の充放電環境下において腐食し難い材料から構成されうる。
【００９５】
正極集電体５は、例えば、アルミニウム、金、白金、およびこれらの合金等の金属材料から構成される。正極集電体５の形状は限定されず、例えば、シートまたはフィルムである。正極集電体５は、多孔または無孔のシートまたはフィルムでありうる。シートおよびフィルムには、箔およびメッシュが含まれる。アルミニウムおよびその合金は、安価であるとともに、薄膜化し易い。正極集電体５は、カーボンコーティングされたアルミニウムから構成されうる。正極集電体５の厚さは、例えば、１〜３０μｍである。正極集電体５の厚さがこの範囲にある場合、集電体の強度をより確実に確保でき、例えば集電体の割れおよび破れが抑制されるとともに、電池１のエネルギー密度をより確実に確保できる。
【００９６】
正極集電体５は、正極端子を有しうる。
【００９７】
負極集電体６は、例えば、金、白金、アルミニウム、およびこれらの合金等の金属材料から構成される。負極集電体６の形状は限定されず、例えば、シートまたはフィルムである。負極集電体６は、多孔または無孔のシートまたはフィルムでありうる。シートおよびフィルムには、箔およびメッシュが含まれる。アルミニウムおよびその合金は、安価であるとともに、薄膜化し易い。負極集電体６は、カーボンコーティングされたアルミニウムから構成されうる。負極集電体６の厚さは、例えば、１〜３０μｍである。負極集電体６の厚さがこの範囲にある場合、集電体の強度をより確実に確保でき、例えば集電体の割れおよび破れが抑制されるとともに、電池１のエネルギー密度をより確実に確保できる。
【００９８】
負極集電体６は、負極端子を有しうる。
【００９９】
本実施形態のフッ化物イオン二次電池は、充放電が可能であり、二次電池として使用できる限り、上述した以外の任意の部材および構成を有しうる。
【０１００】
本実施形態のフッ化物イオン二次電池の形状は限定されない。当該形状は、公知の二次電池が有する形状でありうる。形状の例は、矩形、円形、楕円形、六角形である。本実施形態のフッ化物イオン二次電池は、図１に例示した電池（単電池）をさらにスタックした構成、あるいは折りたたんだ構成を有していてもよい。この場合、本実施形態のフッ化物イオン二次電池は、円筒型、角型、ボタン型、コイン型、扁平型等の各種の電池形状を有しうる。
【０１０１】
本実施形態のフッ化物イオン二次電池の製造方法は限定されない。本実施形態のフッ化物イオン二次電池は、電解質として実施形態１のフッ化物イオン伝導材料を使用する以外、公知の二次電池、典型的には全固体型二次電池、の製造方法を応用して製造できる。
【０１０２】
本実施形態のフッ化物イオン二次電池を構成する各層の形成には、公知の薄膜形成手法を採用できる。薄膜形成手法は、例えば、化学堆積法および物理堆積法である。物理堆積法の具体的な例は、スパッタリング法、真空蒸着法、イオンプレーティング法、パルスレーザをターゲットに照射して堆積を行うＰＬＤ法である。化学堆積法は、例えば、プラズマＣＶＤ、熱ＣＶＤ、レーザーＣＶＤなどの化学気相蒸着法（ＣＶＤ法）；電界メッキ、浸漬メッキ、無電解メッキなどの湿式メッキ法といった液相成膜法；ゾルゲル法；ＭＯＤ法；スプレイ熱分解法；微粒子分散液を用いたドクターブレイド法、スピンコート法、インクジェット法、スクリーンプリンティング法などの印刷技術；である。薄膜形成手法は、これらの例に限定されない。
【実施例】
【０１０３】
以下、実施例に基づき、本開示のフッ化物イオン伝導材料について、より具体的に説明する。本開示のフッ化物イオン伝導材料は、以下の実施例に示す材料に限定されない。
【０１０４】
（サンプル１）
ＫＦの粒子（高純度化学研究所製）を、遊星型ボールミルを用いて６時間ミリング処理した。次に、ミリング処理後の粒子の結晶化温度を、示差走査熱量計（ＤＳＣ）を用いて測定した。次に、ミリング処理後の粒子を、不活性ガスの雰囲気下にて、上記測定した結晶化温度より２０℃高い温度で１時間熱処理した。これにより、式ＫＦにより示される組成を有する材料を作製した。
【０１０５】
（サンプル２）
ＫＦおよびＣａＦ2の粒子（いずれの粒子も高純度化学研究所製）を、モル比ＫＦ：ＣａＦ2＝９０：１０で混合した。次に、混合物を、遊星型ボールミルを用いて６時間ミリング処理した。次に、ミリング処理後の混合物の結晶化温度を、ＤＳＣを用いて測定した。次に、ミリング処理後の混合物を、不活性ガスの雰囲気下にて、上記測定した結晶化温度より２０℃高い温度で１時間熱処理した。これにより、式Ｋ0.9Ｃａ0.1Ｆ1.1により示される組成を有するフッ化物イオン伝導材料を得た。
【０１０６】
（サンプル３）
ＫＦおよびＣａＦ2の粒子の混合比をモル比でＫＦ：ＣａＦ2＝８０：２０とした以外はサンプル２と同様にして、式Ｋ0.8Ｃａ0.2Ｆ1.2により示される組成を有するフッ化物イオン伝導材料を得た。
【０１０７】
（サンプル４）
ＫＦおよびＣａＦ2の粒子の混合比をモル比でＫＦ：ＣａＦ2＝７０：３０とした以外はサンプル２と同様にして、式Ｋ0.7Ｃａ0.3Ｆ1.3により示される組成を有するフッ化物イオン伝導材料を得た。
【０１０８】
（サンプル５）
ＫＦおよびＣａＦ2の粒子の混合比をモル比でＫＦ：ＣａＦ2＝６０：４０とした以外はサンプル２と同様にして、式Ｋ0.6Ｃａ0.4Ｆ1.4により示される組成を有するフッ化物イオン伝導材料を得た。
【０１０９】
（サンプル６）
ＫＦおよびＣａＦ2の粒子の混合比をモル比でＫＦ：ＣａＦ2＝５０：５０とした以外はサンプル２と同様にして、式Ｋ0.5Ｃａ0.5Ｆ1.5により示される組成を有するフッ化物イオン伝導材料を得た。
【０１１０】
（サンプル７）
ＫＦおよびＣａＦ2の粒子の混合比をモル比でＫＦ：ＣａＦ2＝４０：６０とした以外はサンプル２と同様にして、式Ｋ0.4Ｃａ0.6Ｆ1.6により示される組成を有するフッ化物イオン伝導材料を得た。
【０１１１】
（サンプル８）
ＫＦおよびＣａＦ2の粒子の混合比をモル比でＫＦ：ＣａＦ2＝３０：７０とした以外はサンプル２と同様にして、式Ｋ0.3Ｃａ0.7Ｆ1.7により示される組成を有するフッ化物イオン伝導材料を得た。
【０１１２】
（サンプル９）
ＫＦおよびＣａＦ2の粒子の混合比をモル比でＫＦ：ＣａＦ2＝２０：８０とした以外はサンプル２と同様にして、式Ｋ0.2Ｃａ0.8Ｆ1.8により示される組成を有するフッ化物イオン伝導材料を得た。
【０１１３】
（サンプル１０）
ＫＦおよびＣａＦ2の粒子の混合比をモル比でＫＦ：ＣａＦ2＝１０：９０とした以外はサンプル２と同様にして、式Ｋ0.1Ｃａ0.9Ｆ1.9により示される組成を有するフッ化物イオン伝導材料を得た。
【０１１４】
（サンプル１１）
ＫＦの粒子の代わりにＣａＦ2の粒子を用いた以外はサンプル１と同様にして、式ＣａＦ2により示される組成を有する材料を作製した。
【０１１５】
（サンプル１２）
ＫＦおよびＳｒＦ2の粒子（いずれの粒子も高純度化学研究所製）を、モル比ＫＦ：ＳｒＦ2＝９０：１０で混合した。次に、混合物を、遊星型ボールミルを用いて６時間ミリング処理した。次に、ミリング処理後の混合物の結晶化温度を、ＤＳＣを用いて測定した。次に、ミリング処理後の混合物を、不活性ガスの雰囲気下にて、上記測定した結晶化温度より２０℃高い温度で１時間熱処理した。これにより、式Ｋ0.9Ｓｒ0.1Ｆ1.1により示される組成を有するフッ化物イオン伝導材料を得た。
【０１１６】
（サンプル１３）
ＫＦおよびＳｒＦ2の粒子の混合比をモル比でＫＦ：ＳｒＦ2＝８０：２０とした以外はサンプル１２と同様にして、式Ｋ0.8Ｓｒ0.2Ｆ1.2により示される組成を有するフッ化物イオン伝導材料を得た。
【０１１７】
（サンプル１４）
ＫＦおよびＳｒＦ2の粒子の混合比をモル比でＫＦ：ＳｒＦ2＝７０：３０とした以外はサンプル１２と同様にして、式Ｋ0.7Ｓｒ0.3Ｆ1.3により示される組成を有するフッ化物イオン伝導材料を得た。
【０１１８】
（サンプル１５）
ＫＦおよびＳｒＦ2の粒子の混合比をモル比でＫＦ：ＳｒＦ2＝６０：４０とした以外はサンプル１２と同様にして、式Ｋ0.6Ｓｒ0.4Ｆ1.4により示される組成を有するフッ化物イオン伝導材料を得た。
【０１１９】
（サンプル１６）
ＫＦおよびＳｒＦ2の粒子の混合比をモル比でＫＦ：ＳｒＦ2＝５０：５０とした以外はサンプル１２と同様にして、式Ｋ0.5Ｓｒ0.5Ｆ1.5により示される組成を有するフッ化物イオン伝導材料を得た。
【０１２０】
（サンプル１７）
ＫＦおよびＳｒＦ2の粒子の混合比をモル比でＫＦ：ＳｒＦ2＝４０：６０とした以外はサンプル１２と同様にして、式Ｋ0.4Ｓｒ0.6Ｆ1.6により示される組成を有するフッ化物イオン伝導材料を得た。
【０１２１】
（サンプル１８）
ＫＦおよびＳｒＦ2の粒子の混合比をモル比でＫＦ：ＳｒＦ2＝３０：７０とした以外はサンプル１２と同様にして、式Ｋ0.3Ｓｒ0.7Ｆ1.7により示される組成を有するフッ化物イオン伝導材料を得た。
【０１２２】
（サンプル１９）
ＫＦおよびＳｒＦ2の粒子の混合比をモル比でＫＦ：ＳｒＦ2＝２０：８０とした以外はサンプル１２と同様にして、式Ｋ0.2Ｓｒ0.8Ｆ1.8により示される組成を有するフッ化物イオン伝導材料を得た。
【０１２３】
（サンプル２０）
ＫＦの粒子の代わりにＳｒＦ2の粒子を用いた以外はサンプル１と同様にして、式ＳｒＦ2により示される組成を有する材料を作製した。
【０１２４】
（サンプル２１）
ＫＦおよびＢａＦ2の粒子（いずれの粒子も高純度化学研究所製）を、モル比ＫＦ：ＢａＦ2＝９０：１０で混合した。次に、混合物を、遊星型ボールミルを用いて６時間ミリング処理した。次に、ミリング処理後の混合物の結晶化温度を、ＤＳＣを用いて測定した。次に、ミリング処理後の混合物を、不活性ガスの雰囲気下にて、上記測定した結晶化温度より２０℃高い温度で１時間熱処理した。これにより、式Ｋ0.9Ｂａ0.1Ｆ1.1により示される組成を有するフッ化物イオン伝導材料を得た。
【０１２５】
（サンプル２２）
ＫＦおよびＢａＦ2の粒子の混合比をモル比でＫＦ：ＢａＦ2＝８０：２０とした以外はサンプル２１と同様にして、式Ｋ0.8Ｂａ0.2Ｆ1.2により示される組成を有するフッ化物イオン伝導材料を得た。
【０１２６】
（サンプル２３）
ＫＦおよびＢａＦ2の粒子の混合比をモル比でＫＦ：ＢａＦ2＝７０：３０とした以外はサンプル２１と同様にして、式Ｋ0.7Ｂａ0.3Ｆ1.3により示される組成を有するフッ化物イオン伝導材料を得た。
【０１２７】
（サンプル２４）
ＫＦおよびＢａＦ2の粒子の混合比をモル比でＫＦ：ＢａＦ2＝６０：４０とした以外はサンプル２１と同様にして、式Ｋ0.6Ｂａ0.4Ｆ1.4により示される組成を有するフッ化物イオン伝導材料を得た。
【０１２８】
（サンプル２５）
ＫＦおよびＢａＦ2の粒子の混合比をモル比でＫＦ：ＢａＦ2＝５０：５０とした以外はサンプル２１と同様にして、式Ｋ0.5Ｂａ0.5Ｆ1.5により示される組成を有するフッ化物イオン伝導材料を得た。
【０１２９】
（サンプル２６）
ＫＦおよびＢａＦ2の粒子の混合比をモル比でＫＦ：ＢａＦ2＝４０：６０とした以外はサンプル２１と同様にして、式Ｋ0.4Ｂａ0.6Ｆ1.6により示される組成を有するフッ化物イオン伝導材料を得た。
【０１３０】
（サンプル２７）
ＫＦおよびＢａＦ2の粒子の混合比をモル比でＫＦ：ＢａＦ2＝３０：７０とした以外はサンプル２１と同様にして、式Ｋ0.3Ｂａ0.7Ｆ1.7により示される組成を有するフッ化物イオン伝導材料を得た。
【０１３１】
（サンプル２８）
ＫＦおよびＢａＦ2の粒子の混合比をモル比でＫＦ：ＢａＦ2＝２０：８０とした以外はサンプル２１と同様にして、式Ｋ0.2Ｂａ0.8Ｆ1.8により示される組成を有するフッ化物イオン伝導材料を得た。
【０１３２】
（サンプル２９）
ＫＦおよびＢａＦ2の粒子の混合比をモル比でＫＦ：ＢａＦ2＝１０：９０とした以外はサンプル２１と同様にして、式Ｋ0.1Ｂａ0.9Ｆ1.9により示される組成を有するフッ化物イオン伝導材料を得た。
【０１３３】
（サンプル３０）
ＫＦの粒子の代わりにＢａＦ2の粒子を用いた以外はサンプル１と同様にして、式ＢａＦ2により示される組成を有する材料を作製した。
【０１３４】
（フッ化物イオン伝導度の評価）
フッ化物イオン伝導材料の各サンプルにおけるフッ化物イオン伝導度を、以下のように評価した。
【０１３５】
作製した粒子状のイオン伝導材料から０．２０ｇを秤量した。秤量した材料を、直径１０ｍｍの金属製の筒に収容して温度２５℃、圧力１０ＭＰａで１分間、予備プレスして、円板状（直径１０ｍｍ）の電解質層５２（図２参照）を形成した。次に、形成した電解質層５２の双方の主面に、直径１０ｍｍ、厚さ２０μｍの金箔５３を配置した。次に、金箔５３を配置した後の電解質層５２を、温度２５℃、圧力４０ＭＰａで１分間、プレスして、イオン伝導度評価用のセル５１を作製した。次に、作製したセル５１の双方の金箔５３にインピーダンスアナライザを接続し、セル５１を１４０℃に保持した状態で、そのイオン伝導度を測定した。イオン伝導度の測定には、複素インピーダンス法を用いた。
【０１３６】
表１〜表３は、各サンプルのフッ化物イオン伝導度を示す。なお、表１〜３の「平均組成」は、原料配合比から見積もられた組成を示している。
【０１３７】
【表１】
2019121595.tif 000003
【０１３８】
【表２】
2019121595.tif 000004
【０１３９】
【表３】
2019121595.tif 000005
【０１４０】
表１に示されるように、カリウムとカルシウムとを含有する複合フッ化物のサンプル２〜１０のうち、サンプル３および４の伝導度は、ＫＦのサンプル１およびＣａＦ2のサンプル１１のいずれの伝導度よりも、高かった。この結果は、サンプル３および４が、ＫＦ及びＣａＦ2とは異なる組成で表される化合物の相を有していることを示唆している。
【０１４１】
表２に示されるように、カリウムとストロンチウムとを含有する複合フッ化物のサンプル１２〜１９のうち、サンプル１２〜１７の伝導度は、ＫＦのサンプル１およびＳｒＦ2のサンプル２０のいずれの伝導度よりも、高かった。この結果は、サンプル１２〜１７が、ＫＦ及びＳｒＦ2とは異なる組成で表される化合物の相を有していることを示唆している。
【０１４２】
表３に示されるように、カリウムとバリウムとを含有する複合フッ化物のサンプル２１〜２９のうち、サンプル２１〜２８の伝導度は、ＫＦのサンプル１およびＢａＦ2のサンプル３０のいずれの伝導度よりも、高かった。この結果は、サンプル２１〜２８が、ＫＦ及びＢａＦ2とは異なる組成で表される化合物の相を有していることを示唆している。
【０１４３】
（フッ化物イオン伝導材料のＸＲＤ分析）
ＸＲＤ法を用いて、サンプル３、４の相組成を分析した。サンプル３、４のＸＲＤスペクトルは、ＫＦの標準試料の回折パターンが示すピーク位置とＣａＦ2の標準試料の回折パターンが示すピーク位置に加えて、ＫＣａＦ3の標準試料の回折パターンが示すピーク位置にも、ピークを示した。この結果は、サンプル３、４が、ＫＦとＣａＦ2の混合物とは異なる相、より具体的には、ＫＣａＦ3、あるいは、それに類似する結晶構造を有するＫ−Ｃａ複合フッ化物の相を含んでいることを示している。
【０１４４】
本開示のフッ化物イオン二次電池は、上述した各実施形態に限定されることなく、特許請求の範囲に記載した発明の範囲内で種々の変形、変更が可能である。例えば、発明を実施するための形態に記載した実施形態に示された技術的特徴は、上述の課題の一部または全部を解決するため、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【産業上の利用可能性】
【０１４５】
本開示のフッ化物イオン伝導体の用途は限定されない。本開示のフッ化物イオン伝導体は、例えば、フッ化物イオン二次電池の電解質に使用できる。本開示のフッ化物イオン二次電池は、充放電可能な二次電池として、種々の用途への応用が期待される。
【符号の説明】
【０１４６】
１  フッ化物イオン二次電池
２  正極層
３  電解質層
４  負極層
５  正極集電体
６  負極集電体
５１  セル
５２  電解質層
５３  金箔
【図１】
2019121595.tif 000006
【図２】
2019121595.tif 000007